실시 예 4 - 1 과 유사 하 게 전이 금속 으로 Cr 대신 에 Ni 를 이용 하 여 하이브리드 화합물 인 NiOx - Ti 1 . 83 O 4 를 제조 하 였 다 . 실시 예 3 의 원심분리기 로 모아 둔 상층 액 박리 된 티탄 산화물 50 ㎖ 당 니켈 아세테이트 0 . 01 몰 을 넣 고 60 - 80 ℃ 로 리플 럭스 ( reflux ) 하 에서 3 일 간 반응 시키 고 나머지 방법 은 실험 예 4 - 1 과 같 은 방법 으로 실시 하 여 NiOx - Ti 1 . 83 O 4 를 얻 었 다 .